(57)【要約】  内容物を含む包装体を光の照射下に保存する保存方法。包装体の少なくとも一部はメタキシリレンジアミンを７０モル％以上含むジアミン成分と、炭素数４〜２０のα，ω−直鎖脂肪族ジカルボン酸を７０モル％以上含むジカルボン酸成分とを重縮合して得られるポリアミド（Ａ）で形成されている。ポリアミド（Ａ）を含む包装体に光を照射すると酸素透過度が減少し、内容物の劣化が抑制される。【特許請求の範囲】
【請求項１】
メタキシリレンジアミンを７０モル％以上含むジアミン成分と、炭素数４〜２０のα，ω−直鎖脂肪族ジカルボン酸を７０モル％以上含むジカルボン酸成分とを重縮合して得られるポリアミド（Ａ）で少なくとも一部が形成された包装体に内容物を収納し、得られた内容物含有包装体を光の照射下に保存し、該包装体の酸素透過度を減少させることを特徴とする保存方法。
【請求項２】
前記包装体がポリアミド（Ａ）を０．１〜１００重量％含有し、前記包装体の平均厚みが１０〜３０００μｍであり、波長１０〜１０００ｎｍの光を照度１００〜１００００ｌｕｘで２４時間照射した後の包装体の酸素透過度が照射前の１〜７５％である請求項１に記載の保存方法。
【発明の詳細な説明】
【技術分野】
【０００１】
本発明は食品、飲料、薬品、電子部品等の保存方法に関するものである。
【背景技術】
【０００２】
食品や飲料等の包装に用いられる包装材料は、様々な流通、冷蔵等の保存、加熱殺菌などの処理等から内容物を保護するため、強度、割れにくさ、耐熱性等の機械的物性に加えて内容物を外から確認できるよう透明性に優れるなど多岐に渡る機能が要求されている。さらに、近年では、食品の酸化を抑えるため外部からの酸素の侵入を防ぐ酸素バリア性や、二酸化炭素バリア性、各種香気成分等に対するバリア性機能も要求されている。【０００３】
ポリエチレンやポリプロピレン等のポリオレフィン、ポリエチレンテレフタレート（ＰＥＴ）等のポリエステル、ナイロン６等の脂肪族ポリアミドからなるシート、フィルムは、透明で機械物性に優れるばかりでなく、その扱いやすさ、加工のしやすさから、包装材料用として広く用いられている。しかし、酸素等のガス状物質に対するバリア性が劣るため、内容物の酸化劣化が進みやすかったり、香気成分、二酸化炭素が透過しやすいため、内容物の賞味期限が短くなる欠点があった。【０００４】
また、ポリエチレンテレフタレート等のポリエステルを主体とするプラスチック容器（ボトルなど）がお茶、果汁飲料、炭酸飲料等に広く使用されている。また、プラスチック容器の中で、小型プラスチックボトルの占める割合が年々大きくなっている。ボトルは小型化するに従い単位体積当たりの表面積の割合が大きくなるため、ボトルを小型化した場合、内容物の賞味期限は短くなる傾向にある。また、近年、酸素や光の影響を受けやすいビールのプラスチックボトルでの販売や、プラスチックボトル入りお茶のホット販売が行なわれ、プラスチック容器の利用範囲が広がる中、プラスチック容器に対するガスバリア性の更なる向上が要求されている。【０００５】
酸素等のガス状物質に対するバリア性を向上させる目的で、上記熱可塑性樹脂と塩化ビニリデンやエチレン−ビニルアルコール共重合体、ポリビニルアルコール等のガスバリア性樹脂を組み合わせたフィルムなどが利用されている。しかしながら、塩化ビニリデンを積層したフィルムは保存条件によらずガスバリア性に優れるものの、燃焼させた際にダイオキシンが発生し、環境を汚染する問題がある。エチレン−ビニルアルコール共重合体やポリビニルアルコールは前述のような環境汚染の問題はないものの、これらをバリア層とした多層フィルムは、比較的湿度の低い環境下では優れたガスバリア性を発揮するものの、保存される内容物が水分活性の高いものであったり、高湿度の環境下で保存されたり、さらに内容物を充填後に加熱殺菌処理を施されるとガスバリア性は大幅に低下する傾向にあり、内容物の保存性に問題が生じることがあった。【０００６】
一方、キシリレンジアミンと脂肪族ジカルボン酸との重縮合反応から得られるキシリレン基含有ポリアミド、特にメタキシリレンジアミンとアジピン酸から得られるポリアミドＭＸＤ６は、酸素、炭酸ガス等のガス状物質に対して高いバリア性を示す材料である。上述のエチレン−ビニルアルコール共重合体やポリビニルアルコールと比較した場合、高湿度下でのガスバリア性は優れるものの、低中湿度下ではこれらの材料と比較してややガスバリア性に劣る欠点があった。【０００７】
更に、容器外からの酸素を遮断しながら容器内の酸素を捕捉する機能を有する樹脂が開発され、多層ボトルに応用されている。酸素捕捉性ボトルとしては、酸素吸収速度、透明性、強度、成形性等の面で、遷移金属系触媒を混合したポリアミドＭＸＤ６をガスバリア層として使用した多層ボトルがある。しかしながら、遷移金属を添加することによって、ポリアミドＭＸＤ６の酸化分解が促進され、樹脂の強度が低下するという問題があった。【０００８】
一方、遷移金属を使用しない酸素補捉技術として、被還元性有機化合物を還元した化合物が酸素によって酸化されることを利用した酸素吸収方法が開示されている（特許文献１および２参照）。この文献によれば、室温や低湿度の条件では確かに酸素バリア性を向上させることができる。しかし、被還元性有機化合物を還元するプロセスが必要であり、コスト的な観点から改善が望まれていた。【０００９】
【特許文献１】特許第２９２２３０６号公報
【特許文献２】特表２００１−５１４１３１号公報
【発明の開示】
【００１０】
本発明の目的は、上述の問題を解決し、簡便な方法で包装体のガスバリア性を向上させることができる保存方法を提供するものである。
【００１１】
本発明者らは、鋭意研究を重ねた結果、特定の組成を有するポリアミド樹脂を含む包装体に光を照射すると、ガスバリア性が良好となることを見出し本発明に到った。
【００１２】
即ち本発明は、メタキシリレンジアミンを７０モル％以上含むジアミン成分と、炭素数４〜２０のα，ω−直鎖脂肪族ジカルボン酸を７０モル％以上含むジカルボン酸成分とを重縮合して得られるポリアミド（Ａ）で少なくとも一部が形成された包装体に内容物を収納し、光の照射下に保存することを特徴とする保存方法に関する。
【００１３】
本発明によれば、包装体のガスバリア性を簡便な方法で向上させることができ、内容物の劣化を効果的により制することができるので、本発明の工業的意義は大きい。
【図面の簡単な説明】
【００１４】
【図１】実施例で使用した光源Ａの分光分布曲線である。
【図２】実施例で使用した光源Ｂの分光分布曲線である。
【図３】実施例で使用した光源Ｃの分光分布曲線である。
【図４】実施例で使用した光源Ｄの分光分布曲線である。
【発明を実施するための最良の形態】
【００１５】
本発明で使用する包装体の少なくとも一部は、メタキシリレンジアミンを７０モル％以上含むジアミン成分と、炭素数４〜２０のα，ω−直鎖脂肪族ジカルボン酸を７０モル％以上含むジカルボン酸成分とを重縮合して得られるポリアミド（Ａ）で形成される。【００１６】
ポリアミド（Ａ）は、ガスバリア性が高く、耐熱性、成形加工性が良好である。ポリアミド（Ａ）のジアミン成分は、メタキシリレンジアミンを７０モル％以上、ましくは７５モル％以上、より好ましくは８０モル％以上含む（それぞれ１００％を含む）。ジカルボン酸成分は、炭素数４〜２０のα，ω−直鎖脂肪族ジカルボン酸を７０モル％以上、好ましくは７５モル％以上、より好ましくは８０モル％以上、さらに好ましくは９０モル％以上含む（それぞれ１００％を含む）。【００１７】
本発明において、メタキシリレンジアミン以外に用いることができる他のジアミンとしては、テトラメチレンジアミン、ペンタメチレンジアミン、２−メチルペンタンジアミン、ヘキサメチレンジアミン、ヘプタメチレンジアミン、オクタメチレンジアミン、ノナメチレンジアミン、デカメチレンジアミン、ドデカメチレンジアミン、２，２，４−トリメチル−ヘキサメチレンジアミン、２，４，４−トリメチルヘキサメチレンジアミン等の脂肪族ジアミン；１，３−ビス（アミノメチル）シクロヘキサン、１，４−ビス（アミノメチル）シクロヘキサン、１，３−ジアミノシクロヘキサン、１，４−ジアミノシクロヘキサン、ビス（４−アミノシクロヘキシル）メタン、２，２−ビス（４−アミノシクロヘキシル）プロパン、ビス（アミノメチル）デカリン、ビス（アミノメチル）トリシクロデカン等の脂環族ジアミン；ビス（４−アミノフェニル）エーテル、パラフェニレンジアミン、パラキシリレンジアミン、ビス（アミノメチル）ナフタレン等の芳香環を有するジアミン類等が挙げられる。【００１８】
炭素数４〜２０のα，ω−直鎖脂肪族ジカルボン酸としては、例えばコハク酸、グルタル酸、ピメリン酸、スベリン酸、アゼライン酸、アジピン酸、セバシン酸、ウンデカン二酸、ドデカン二酸等の脂肪族ジカルボン酸が例示できるが、これら中でもアジピン酸やセバシン酸が好ましい。本発明において、炭素数４〜２０のα，ω−直鎖脂肪族ジカルボン酸以外に用いることができる他のジカルボン酸としては、テレフタル酸、イソフタル酸、２，６−ナフタレンジカルボン酸等の芳香族ジカルボン酸類等が挙げられる。また、ジカルボン酸成分は、イソフタル酸を好ましくは１〜２０モル％、より好ましくは３〜１０モル％含んでいてもよい。ジカルボン酸成分がイソフタル酸を含むと、成形直後の白化をさらに抑制できる。【００１９】
ポリアミド（Ａ）の製造方法は特に限定されるものではなく、従来公知の方法、重合条件により製造される。ポリアミドの重縮合時に分子量調節剤として少量のモノアミン、モノカルボン酸を加えてもよい。例えば、メタキシリレンジアミンとアジピン酸からなるナイロン塩を水の存在下に、加圧状態で昇温し、加えた水および縮合水を除きながら溶融状態で重合させる方法により製造される。また、メタキシリレンジアミンを溶融状態のアジピン酸に直接加えて、常圧下で重縮合する方法によっても製造される。この場合、反応系を均一な液状状態に保つために、メタキシリレンジアミンをアジピン酸に連続的に加え、その間、反応温度が生成するオリゴアミドおよびポリアミドの融点よりも下回らないように反応系を昇温しつつ重縮合が進められる。【００２０】
また、ポリアミド（Ａ）は、溶融重合法により製造された後に、固相重合を行っても良い。ポリアミド（Ａ）の固相重合方法は特に限定されるものではなく、従来公知の方法、重合条件により行われる。【００２１】
ポリアミド（Ａ）の数平均分子量は、１８０００〜４３５００が好ましく、より好ましくは２００００〜３００００である。この範囲であると、耐熱性、成形加工性が良好である。【００２２】
ポリアミド（Ａ）の相対粘度は、１．８〜３．９が好ましく、２．４〜３．７がより好ましく、２．５〜３．７が更に好ましい。相対粘度が１．８〜３．９であると、押出成形時にネックインが少ないため、得られたフィルムやシートの幅を広くしたり幅サイズを調整することが容易である。【００２３】
ここで言う相対粘度は、ポリアミド（Ａ）１ｇを９６％硫酸１００ｃｃ（１ｄｌ）に溶解し、キャノンフェンスケ型粘度計にて２５℃で測定した落下時間（ｔ）と同様に測定した９６％硫酸の落下時間（ｔ0）の比であり、次式で示される。
相対粘度＝（ｔ）／（ｔ0）【００２４】
ポリアミド（Ａ）には、各種エラストマー類などの耐衝撃性改質材、結晶核剤、脂肪酸アミド系、脂肪酸金属塩系、脂肪酸アマイド系化合物等の滑剤、銅化合物、有機もしくは無機ハロゲン系化合物、ヒンダードフェノール系、ヒンダードアミン系、ヒドラジン系、硫黄系化合物、次亜リン酸ナトリウム、次亜リン酸カリウム、次亜リン酸カルシウム、次亜リン酸マグネシウムなどのリン系化合物等の酸化防止剤、熱安定剤、着色防止剤、ベンゾトリアゾール系等の紫外線吸収剤、離型剤、可塑剤、着色剤、難燃剤、ポリアミド樹脂のゲル化防止を目的としたアルカリ化合物などの添加剤が含まれていてもよい。【００２５】
本発明では、少なくとも一部がポリアミド（Ａ）で形成された包装体に光を照射することによって、包装体の酸素バリア性を向上させることができる。即ち、内容物を該包装体に収納し、光を照射すると、包装体の酸素バリア性が向上し、内容物の酸化劣化を抑制することができる。本発明で使用する光の波長は、１０〜１０００ｎｍが好ましく、２００〜８００ｎｍがより好ましく、４００〜７５０ｎｍがさらに好ましい。また分光分布曲線において、６００ｎｍ以下にピークを持つことが好ましく、４０５ｎｍ、４３６ｎｍ、５４６ｎｍ、５７８ｎｍ、５８９ｎｍ、４５０ｎｍ、５３８ｎｍ、５８３ｎｍなどのピークが例示される。【００２６】
また、本発明で照射する光の照度は、包装体表面において、１００〜１００００ｌｕｘであることが好ましく、１０００〜１００００ｌｕｘがより好ましく、３０００〜１００００ｌｕｘがより好ましい。【００２７】
光照射中の温度は０〜６０℃であるのが好ましく、５〜５０℃がより好ましく、１０〜４０℃がさらに好ましい。この範囲であると、光照射した際の容器の酸素透過度の低下がスムーズ、すなわち酸素バリア性向上がスムーズである。光照射時間は内容物が公知の方法により保存される期間に応じて決めればよい。【００２８】
酸素バリア性が向上する程度は包装体中のポリアミド（Ａ）含量、光の照度などによって変化するが、酸素バリア性向上の観点からポリアミド（Ａ）含量が０．１〜１００重量％が好ましく、１〜１００重量％がより好ましい。ポリアミド（Ａ）と他樹脂をブレンドする場合は１〜５０重量％が好ましく、２〜１０％がより好ましい。包装体の平均厚みは１０〜３０００μｍが好ましく、ポリアミド（A）含有層の平均厚さは１〜４００μｍが好ましく、５〜４００μｍがより好ましい。これらの包装体に照度１００〜１００００ｌｕｘで波長１０〜１０００ｎｍの光を照射した場合、２４時間照射後の酸素透過度は照射前の好ましくは１〜７５％、より好ましくは１〜７０％に減少する。【００２９】
包装体として、多層フィルムの袋、多層シートの袋、多層ボトル、多層ブローボトル、単層フィルムの袋、単層ボトルなどの従来使用されている保存容器を例示できる。例えば、実質的に無延伸のポリアミド（Ａ）単層フィルムまたはポリアミド（Ａ）層を少なくとも１層有する実質的に無延伸の多層フィルムを用いて公知の製造方法および製造条件により、四方シール袋、各種ピロー袋、スタンディングパウチ等の袋状容器、容器用の蓋材等の各種包装材料を得ることができる。【００３０】
さらに、ポリアミド（Ａ）層を少なくとも１層有する原反多層フィルムを一軸または二軸延伸して得た延伸フィルムを用いて容器を製造することもできる。また、多層無延伸フィルムを熱成形し、カップ状の容器とすることもできる。また、ポリアミド（Ａ）フィルムを紙とラミネートし多層容器としてもよい。これらの容器も公知の製造方法および製造条件により製造することができる。【００３１】
多層容器のポリアミド（Ａ）層以外の層を形成する樹脂としては、低密度ポリエチレン、高密度ポリエチレン、線状低密度ポリエチレン、ポリプロピレン、エチレン−酢酸ビニル共重合体、ポリスチレン、ポリエチレンテレフタレート等のポリエステル、変性ポリオレフィン、ポリアミド（Ａ）以外のポリアミド等が挙げられ、これらは単独または２種以上使用してもよい。【００３２】
該包装体には、さまざまな物品を収納、保存することができる。例えば、液体飲料、液体、粉末若しくはペースト状調味料、ペースト状食品、液体系食品、生麺、ゆで麺、穀物類、穀物加工製品、乳製品、固体状や溶液状の化学薬品、液体及びペースト状の医薬品、化粧品、電子部品等種々の物品を収納することができる。【００３３】
特に、水分活性の高い物品を保存する場合、保存中に高湿度下に曝される場合、レトルトやボイル等の加熱殺菌処理が施される場合には、多層容器が好ましく用いられる。
【実施例】
【００３４】
以下実施例及び比較例により、本発明を更に詳細に説明するが本発明はこれら実施例に限定されるものではない。尚、包装体（ボトル、フィルム）の酸素透過率は以下の方法で行った。【００３５】
（１）フィルムの酸素透過率
６０％ＲＨ（相対湿度）の雰囲気下にてＡＳＴＭ  Ｄ３９８５に準じて、光照射前後のフィルムの酸素透過率（ｃｃ／ｍ2・ｄａｙ・ａｔｍ）を測定した。測定は、モダンコントロールズ社製、ＯＸ−ＴＲＡＮ  ２／２１を使用した。値が低いほどガスバリア性が良好であることを示す。なお、光照射した場合は、光照射開始から２４時間後に実施例に記載の温度条件で測定した。遮光状態での測定は２３℃の条件で測定した。【００３６】
（２）ボトルの酸素透過率
ボトル内部１００％ＲＨ、ボトル外部５０％の雰囲気下にてＡＳＴＭ  Ｄ３９８５に準じて、光照射前後のボトルの酸素透過率（ｃｃ／ｂｏｔｔｌｅ・ｄａｙ・０．２１ａｔｍ）を測定した。測定は、モダンコントロールズ社製、ＯＸ−ＴＲＡＮ  ２／６１を使用した。値が低いほど酸素バリア性が良好であることを示す。なお、光照射した場合は、光照射開始から２４時間後に実施例に記載の温度条件で測定した。遮光状態での測定は２３℃の条件で測定した。【００３７】
実施例で使用した光源は以下のとおりである。
光源Ａ：パナソニック（株）製直管蛍光灯（型番ＦＬ４０Ｓ・ＷＷ）
分光分布曲線を図１に示す。
光源Ｂ：パナソニック（株）製高演色性蛍光灯（型番ＦＬ４０Ｓ・Ｌ−ＥＤＬ）
分光分布曲線を図２に示す。
光源Ｃ：パナソニック（株）製マルチハロゲン灯（型番ＭＦ１００・Ｌ／ＢＵ）
分光分布曲線を図３に示す。
光源Ｄ：パナソニック（株）製長寿命シリカ電球（型番ＬＷ１００Ｖ５４ＷＬ）
分光分布曲線を図４に示す。
各分光分布曲線はパナソニック（株）提供のものである。【００３８】
実施例１
ポリアミド（Ａ）としてポリメタキシリレンアジパミド（ＭＸＤ６、三菱ガス化学株式会社製  ＭＸナイロンＳ６００７）を用いて、ポリエステル層／ポリアミド層／ポリエステル層からなる３層プリフォーム（２６ｇ）を射出成形し製造した。プリフォームは冷却後、加熱し２軸延伸ブロー成形を行い、多層ボトルを得た。尚、ポリエステル層を構成する樹脂として、固有粘度（フェノール／テトラクロロエタン＝６／４（重量比）の混合溶媒を用いて３０℃で測定）が０．８０のポリエチレンテレフタレート（Ｉｎｖｉｓｔａ製  １１０１）を使用した。なお、多層ボトル中のポリアミド（Ａ）含有量は６重量％であった。多層ボトル胴部の平均厚みは、ポリエステル層／ポリアミド層／ポリエステル層＝１５０μｍ／３０μｍ／１５０μｍであった
得られた多層ボトルを遮光状態に保持した状態で酸素透過率を測定した。酸素透過率は、０．０１２ｃｃ／ｂｏｔｔｌｅ・ｄａｙ・０．２１ａｔｍであった。
得られた多層ボトルに２００ｌｕｘ（光源Ａ）の光を照射しながら酸素透過率を測定した。酸素透過率は０．００８ｃｃ／ｂｏｔｔｌｅ・ｄａｙ・０．２１ａｔｍに減少し、良好なガスバリア性を示した。なお、テスト温度は２３℃とした。結果を表１に示す（以下同様）。【００３９】
実施例２
実施例１と同様にして得た多層ボトルに、３０００ｌｕｘ（光源Ａ）の光を照射した以外は実施例１と同様に酸素透過率を測定した。酸素透過率は０．００５ｃｃ／ｂｏｔｔｌｅ・ｄａｙ・０．２１ａｔｍに減少し、良好なガスバリア性を示した。なお、テスト温度は２３℃とした。なお、多層ボトル中のポリアミド（Ａ）含有量は６重量％であった。【００４０】
実施例３
実施例１と同様にして得た多層ボトルに、５０００ｌｕｘ（光源Ｂ）の光を照射した以外は実施例１と同様に酸素透過率を測定した。酸素透過率は０．００４ｃｃ／ｂｏｔｔｌｅ・ｄａｙ・０．２１ａｔｍに減少し、良好なガスバリア性を示した。なお、テスト温度は２３℃とした。なお、多層ボトル中のポリアミド（Ａ）含有量は６重量％であった。【００４１】
実施例４
実施例１と同様にして得た多層ボトルに、８０００ｌｕｘ（光源Ｃ）の光を照射した以外は実施例１と同様に酸素透過率を測定した。酸素透過率は０．００３ｃｃ／ｂｏｔｔｌｅ・ｄａｙ・０．２１ａｔｍ減少し、良好なガスバリア性を示した。なお、テスト温度は２３℃とした。なお、多層ボトル中のポリアミド（Ａ）含有量は８重量％であった。【００４２】
実施例５
ポリアミド（Ａ）としてポリメタキシリレンアジパミド（三菱ガス化学株式会社製  ＭＸナイロンＳ６００７）５重量％と、ポリエチレンテレフタレート（Ｉｎｖｉｓｔａ製  １１０１）９５重量％をドライブレンドした。ドライブレンドした樹脂を用いて、単層プリフォーム（２６ｇ）を射出成形し製造した。プリフォームは冷却後、加熱し２軸延伸ブロー成形を行い、単層ボトルを得た。ボトル胴部の平均厚みは３００μｍであった。
得られた単層ボトルを遮光状態に保持した状態で酸素透過率を測定した。酸素透過率は、０．０３５ｃｃ／ｂｏｔｔｌｅ・ｄａｙ・０．２１ａｔｍであった。
得られたボトルに２０００ｌｕｘの（光源Ｂ）の光を照射しながら酸素透過率を測定した。酸素透過率は０．００５ｃｃ／ｂｏｔｔｌｅ・ｄａｙ・０．２１ａｔｍに減少し、良好なガスバリア性を示した。なお、テスト温度は３５℃とした。【００４３】
実施例６
ポリアミド（Ａ）２重量％とポリエチレンテレフタレート９８重量％をドライブレンドした以外は実施例５と同様にボトルを作成した。得られたボトルの遮光状態での酸素透過率は０．０３９ｃｃ／ｂｏｔｔｌｅ・ｄａｙ・０．２１ａｔｍであった。得られたボトルに５０００ｌｕｘの（光源Ｂ）の光を照射し、テスト温度を１０℃とした以外は実施例５と同様に酸素透過率を測定した。酸素透過率は０．０１５ｃｃ／ｂｏｔｔｌｅ・ｄａｙ・０．２１ａｔｍに減少し、良好なガスバリア性を示した。【００４４】
実施例７
ポリアミド（Ａ）としてポリメタキシリレンアジパミド（三菱ガス化学株式会社製  ＭＸナイロンＳ６００７）を用いて、ナイロン６層／ポリアミド（Ａ）層／ナイロン６層からなる３層延伸フィルムを製造した。尚、ナイロン６層を構成する樹脂としては、宇部興産株式会社製ＵＢＥナイロン１０２２Ｂを使用した。なお、ナイロン６層／ポリアミド層／ナイロン６層の厚みは、５μｍ／５μｍ／５μｍであった。多層フィルム中のポリアミド（Ａ）含有量は３５重量％であった。
得られた多層フィルムを遮光状態に保持した状態で酸素透過率を測定した。酸素透過率は、８ｃｃ／ｍ2・ｄａｙ・ａｔｍであった。
得られたフィルムを、片面を大気暴露でき、もう一方の面を窒素気流下に保持できる、冶具にセットし、５０００ｌｕｘの（光源Ｃ）の光を照射しながら酸素透過度を測定した。酸素透過率は５ｃｃ／ｍ2・ｄａｙ・ａｔｍに減少し、良好なガスバリア性を示した。なお、テスト温度は４０℃とした。【００４５】
実施例８
実施例７で得たフィルムに、７０００ｌｕｘの（光源Ａ）の光を照射し、テスト温度を５℃とした以外は、実施例６と同様に酸素透過率を測定した。酸素透過率は１ｃｃ／ｍ2・ｄａｙ・ａｔｍに減少し、良好なガスバリア性を示した。【００４６】
実施例９
実施例７で得たフィルムに、１０００ｌｕｘの（光源Ｂ）の光を照射し、テスト温度を５０℃とした以外は、実施例６と同様に酸素透過率を測定した。酸素透過率は６ｃｃ／ｍ2・ｄａｙ・ａｔｍに減少し、良好なガスバリア性を示した。【００４７】
実施例１０
ポリアミド（Ａ）として、メタキシリレンジアミンとセバシン酸からなるポリアミド１００重量部を用いた以外は実施例５と同様にして、単層ボトル（２７ｇ）を作成した。ボトル胴部の平均厚みは３３０μｍであった。得られた単層ボトルを遮光状態に保持した状態で酸素透過率を測定した。酸素透過率は、０．０１１ｃｃ／ｂｏｔｔｌｅ・ｄａｙ・０．２１ａｔｍであった。
得られたボトルに４０００ｌｕｘの（光源Ａ）の光を照射しながら酸素透過率を測定した。酸素透過率は０．０００３ｃｃ／ｂｏｔｔｌｅ・ｄａｙ・０．２１ａｔｍに減少し、良好なガスバリア性を示した。なお、テスト温度は２３℃とした。【００４８】
実施例１１
実施例１０で得られたボトルに、４０００ｌｕｘの（光源Ｄ）の光を照射した以外は、実施例１０と同様に酸素透過率を測定した。酸素透過率は０．００８ｃｃ／ｂｏｔｔｌｅ・ｄａｙ・０．２１ａｔｍに減少し、良好なガスバリア性を示した。なお、テスト温度は２３℃とした。【００４９】
【表１】
2010095629.tif 000002
【００５０】
【表２】
2010095629.tif 000003
【００５１】
以上の実施例で示したように、特定組成を有するポリアミド（Ａ）を含む包装体に光を照射すると、照射しない場合と比較して酸素透過度が減少し、内容物の保存性が向上することが分かる。
【図１】
2010095629.tif 000004
【図２】
2010095629.tif 000005
【図３】
2010095629.tif 000006
【図４】
2010095629.tif 000007
【国際調査報告】
2010095629.tif 000008
2010095629.tif 000009
2010095629.tif 000010
2010095629.tif 000011